Способ изготовления "гибкого" камня
METHOD OF MAKING "FLEXIBLE" STONE

Изобретение относится к изготовлению отделочных материалов, а именно, материалов, имитирующих натуральный камень, и может быть использовано для отделки стен, пола, фасадов любых зданий.
Известны технологии изготовления отделочных материалов, например, по ссылкам http://www.denigo.com/, http://elitestonetech.ru/?yclid=1012405699933386825.
Известен способ изготовления искусственного мрамора, включающий:
подачу первой композиции, содержащей акриловую жидкую смолу, содержащую один или более акриловых мономеров, неорганический наполнитель и инициатор полимеризации, в смеситель, имеющий вал и одну или более лопастей или шнеков, прикрепленных к валу, причем в области вблизи впускного отверстия для подачи твердых частиц лопастей или шнеков на валу нет;
подачу твердых частиц, представляющих собой кусочки искусственного или природного мрамора или камня, в смеситель;
смешивание первой композиции и твердых частиц, поданных в смеситель, с получением второй композиции;
перемещение второй композиции к разгрузочному отверстию смесителя, предназначенному для разгрузки;
полимеризацию акриловых мономеров, содержащихся во второй композиции, с получением отверждаемой композиции, содержащей твердые частицы; и
отверждение отверждаемой композиции с получением искусственного мрамора.
Известным способом получают искусственный мрамор, включающий:
связующий материал, представляющий собой акриловую смолу; наполнитель, распределенный в связующем материале; и твердые частицы, представляющие собой кусочки искусственного или природного мрамора или камня, равномерно распределенные в связующем материале и имеющие размер в диапазоне от приблизительно 7 до приблизительно 100 мм (патент RU 2384540, МПК С04В 26/06, В28В 5/02, опубл. 20.03.2010 г.).
Известен способ изготовления искусственных отделочных изделий (заявка RU 2002116931, МПК В28В 5/02, опубл. 20.12.2003 г.). С целью улучшения формирования необходимого четкого рисунка аналогично природному камню, укладку приготовленной декоративной композиции (смеси) осуществляют путем гибкого ее наложения рисунком на дно формы при встречных движениях смесителя и формирователя с заданной скоростью в горизонтальном направлении. Образованный декоративный рисунок аналогично природному поделочному камню после выброса красителей на поверхность композиции укладывается в форму со смесителя в форму формирователя без смещения и без нарушения его первоначального вида. Композиция состоит из следующих компонентов, мас. ч.:
Синтетическая (например, эпоксидная) смола
1
Пластификатор
0,05-0,15
Растворитель
0,15-0,5
Отвердитель
0,08-0,15
Краситель - до заданной цветовой гаммы, аналогичной природному поделочному камню, а наполнитель представляет собой минеральные или органические добавки (например пемзашлак, песок и др.), при этом соотношение смеси и наполнителя составляет пропорцию 1:25.
По известным способам производится твердый материал, схожий с натуральным камнем: плиты или формы, имитирующие мрамор, песчаник, известняк и т.д. Это неэластичные материалы толщиной обычно не менее 20 мм. Кроме того, за цвет готового изделия отвечают наполнители, которые вводятся в структуру смеси. Это очень сильно ограничивает цветовую гамму изделий.
Задачей изобретения является создание эластичного отделочного материала для придания обрабатываемой поверхности фактуры натурального камня с неограниченным количеством текстур и цветов.
Технический результат - высокая эластичность материала при небольшой толщине.
Задача решается, а технический результат достигается способом изготовления отделочного материала с фактурой натурального камня, включающим засыпку в бетономешалку белой крошки из мрамора или доломита, или кварца, добавление к ней красящих пигментов на основе оксида железа в количестве 0,1-3% к массе крошки, перемешивание, после чего в смесь добавляют стирол-акриловую дисперсию марки Novopol, выпаривают влагу посредством тепловой пушки для фиксации красителя, затем закладывают полученную окрашенную крошку в картридж-контейнер для формирования рисунка, далее открывают картридж-контейнер и с помощью краскопульта на сформированный рисунок напыляют клеевой состав из смеси клея на основе поливинилацетата (клей ПВА), стирол-акриловой дисперсии, диоактиладипината, при этом нарезают стеклоткань или изоспан необходимого размера и наносят посредством валика указанный клеевой состав также на нарезанный кусок стеклоткани или изоспана, после чего указанный кусок стеклоткани или изоспана кладут в картридж-контейнер на предварительно заложенную в него для формирования рисунка окрашенную крошку и сверху прижимают другим валиком для налипания стеклоткани на рисунок, затем получившуюся заготовку отправляют на сушку, а после высыхания у нее обрезают края, причем способ осуществляют при следующем соотношении исходных компонентов, мас. %:
Стирол-акриловая дисперсия Novopol
- 16,5
Диоактиладипинат
- 0,5
Клей ПВА
- 8
Стеклоткань или изоспан
- 2
Красящие пигменты
- 0,1-3% к массе крошки
Мраморная, кварцевая или доломитовая крошка
- остальное.
Технический результат достигается заявленной совокупностью действий при указанном качественном и количественном соотношении компонентов.
Сущность изобретения поясняют рисунки, на которых изображен картридж-контейнер, используемый для осуществления способа. Фиг. 1 - вид сзади; Фиг. 2 - вид сверху.
Позицией 1 обозначен корпус картридж - контейнера, 2 - крышка контейнера, 3 - ручка контейнера.
Сущность изобретения поясняет пример конкретного выполнения.
Для изготовления 100 кг (100%) «гибкого» камня берут (в мас. %):
Стирол-акриловая дисперсия Novopol
- 16,5
Диоактиладипинат
- 0,5
Клей ПВА 10%-ый
- 8
Мраморная, кварцевая или доломитовая крошка
- 72,27
Красящие пигменты желтого и коричневого цветов в равном количестве
- всего 0,73
Стеклоткань
- 2
Засыпают в бетономешалку белую крошку из мрамора (размер 1-3 мм), добавляют к ней красящие пигменты на основе оксида железа, перемешивают около 15 минут, после чего в смесь добавляют стирол-акриловую дисперсию марки Novopol, выпаривают влагу посредством тепловой пушки для фиксации красителя, затем закладывают полученную крошку в картридж-контейнер (фиг. 1 и 2) для формирования рисунка. Для формирования желаемого рисунка крошку можно раздельно окрашивать желтым пигментом и коричневым и засыпать окрашенную крошку в контейнер полосами или другим образом. Далее открывают картридж-контейнер и с помощью краскопульта на сформированный рисунок напыляют клеевой состав из смеси клея на основе поливинилацетата (клей ПВА), стирол-акриловой дисперсии, диоактиладипината, происходит пропитка на глубину 0,5-2 мм. Нарезают стеклоткань или изоспан необходимого размера 100×200 мм или 3000×1500 мм и наносят посредством валика указанный клеевой состав также на нарезанный кусок стеклоткани или изоспана, после чего указанный кусок стеклоткани или изоспана кладут в картридж-контейнер на предварительно заложенную в него для формирования рисунка крошку и сверху прижимают другим валиком для налипания стеклоткани на рисунок, затем получившуюся заготовку отправляют на сушку, а после высыхания у нее обрезают края.
Толщина готового изделия 1,5-4 мм. Малая толщина материала и эластичность достигается также за счет свойств дисперсии novopol, а также за счет добавления диоактиладипината, который дает дополнительную эластичность и морозостойкость.
Таким образом, способ позволяет создать эластичный отделочный материал для придания обрабатываемой поверхности фактуры натурального камня с неограниченным количеством текстур и цветов.